(57)【要約】  多層フィルムは、ジエンエラストマーと約４０ｗｔ％以下のポリオレフィンとのブレンドを含む第１の層を含む。多層フィルムはまた、第１の層に直接に接触し、そして直接結合する第２の層を含む。第２の層は、フルオロポリマーを含む。
2009526667.tif 000002
【特許請求の範囲】
【請求項１】
ジエンエラストマーと約４０ｗｔ％以下のポリオレフィンとのブレンドを含む第１の層と、
第１の層に直接接触し、そして直接結合する第２の層であって、フルオロポリマーを含む第２の層と、
を含んで成る多層フィルム。
【請求項２】
該ブレンドが、約３０ｗｔ％以下の該ポリオレフィンを含む、請求項１の多層フィルム。
【請求項３】
該ブレンドが、約２０ｗｔ％以下の該ポリオレフィンを含む、請求項２の多層フィルム。
【請求項４】
該ポリオレフィンが、少なくとも約３５％の結晶化度を有する、請求項１の多層フィルム。
【請求項５】
該結晶化度が、少なくとも約５０％である、請求項４の多層フィルム。
【請求項６】
該結晶化度が、少なくとも約６０％である、請求項５の多層フィルム。
【請求項７】
該結晶化度が、少なくとも約７０％である、請求項６の多層フィルム。
【請求項８】
該ポリオレフィンが、約３５％以下の結晶化度を有する、請求項１の多層フィルム。
【請求項９】
該ポリオレフィンが、エチレン、プロピレン、ブテン、ペンテン、メチルペンテン、およびオクテンからなる群から選択されるモノマーのホモポリマー、コポリマー、およびターポリマーからなる群から選択される、請求項１の多層フィルム。
【請求項１０】
該ポリオレフィンが、高密度ポリエチレンを含む、請求項９の多層フィルム。
【請求項１１】
該ポリオレフィンが、ポリプロピレンを含む、請求項９の多層フィルム。
【請求項１２】
該ポリオレフィンが、エチレンオクテンコポリマーを含む、請求項９の多層フィルム。
【請求項１３】
該ジエンエラストマーが、架橋できる、請求項１の多層フィルム。
【請求項１４】
該ジエンエラストマーが、エチレンプロピレンジエンモノマー（ＥＰＤＭ）エラストマーを含む、請求項１の多層フィルム。
【請求項１５】
該エチレンプロピレンジエンモノマー（ＥＰＤＭ）エラストマーのジエンモノマーが、アルケニルノルボルネンを含む、請求項１４の多層フィルム。
【請求項１６】
該フルオロポリマーが、フッ化エチレンプロピレンコポリマー（ＦＥＰ）、テトラフルオロエチレンとパーフルオロプロピルビニルエーテル（ＰＦＡ）とのコポリマー、テトラフルオロエチレンとパーフルオロメチルビニルエーテル（ＭＦＡ）とのコポリマー、エチレンテトラフルオロエチレンコポリマー（ＥＴＦＥ）、エチレンクロロトリフルオロエチレンコポリマー（ＥＣＴＦＥ）、ポリクロロトリフルオロエチレン（ＰＣＴＦＥ）、ポリビニリデンフルオライド（ＰＶＤＦ）、およびテトラフルオロエチレンヘキサフルオロプロピレンビニリデンフルオライドターポリマー（ＴＨＶ）からなる群から選択される、請求項１の多層フィルム。
【請求項１７】
該フルオロポリマーが、フッ化エチレンプロピレンコポリマー（ＦＥＰ）を含む、請求項１６の多層フィルム。
【請求項１８】
該ブレンドが、単一のｔａｎδピークを示す、請求項１の多層フィルム。
【請求項１９】
該単一のｔａｎδピークが、該ポリオレフィンのガラス転移点と該ジエンエラストマーのガラス転移点との間にある、請求項１８の多層フィルム。
【請求項２０】
該多層ポリマーフィルムが、ＡＳＴＭ Ｄ８８２−０２に基づいて、少なくとも約１２ＭＰａの引っ張り強度を有する、請求項１の多層フィルム。
【請求項２１】
該引っ張り強度が、少なくとも約１５ＭＰａである、請求項２０の多層フィルム。
【請求項２２】
該引っ張り強度が、少なくとも約２０ＭＰａである、請求項２１の多層フィルム。
【請求項２３】
該多層フィルムが、最大引っ張り強度でＡＳＴＭ Ｄ８８２−０２に基づいて、少なくとも約１４５％の伸長を示す。請求項１の多層フィルム。
【請求項２４】
最大引っ張り強度での該伸長が、少なくとも約１７０％である、請求項２３の多層フィルム。
【請求項２５】
最大引っ張り強度での該伸長が、少なくとも約２００％である、請求項２４の多層フィルム。
【請求項２６】
該ブレンドが、光開始剤をさらに含む、請求項１の多層フィルム。
【請求項２７】
該ブレンドが、約３.０ｗｔ％以下の該光開始剤を含む、請求項２６の多層フィルム。
【請求項２８】
該多層フィルムが、少なくとも約１３μｍの厚さを有する、請求項１の多層フィルム。
【請求項２９】
該厚さが、少なくとも約２５μｍである、請求項２８の多層フィルム。
【請求項３０】
該フルオロポリマーを含む第３の層をさらに含む、請求項１の多層フィルム。
【請求項３１】
該第３の層が、該第１の層に直接結合し、そして直接接触する、請求項３０の多層フィルム。
【請求項３２】
多層フィルムの生成方法、該方法は：
ポリマーブレンドを生成させるために、ジエンエラストマーと約４０％以下のポリオレフィンとをブレンドさせること；
該第１の層が該ポリマーブレンドを含み、そして該第２の層がフルオロポリマーを含む、第１の層と第２の層とを含む多層フィルムを共押し出しすること；および
照射が該第１の層中の架橋を促進する照射に、該多層フィルムを曝すこと、
を含んで成る。
【請求項３３】
該ポリマーブレンドを生成するために、ブレンドすることが、光開始剤をブレンドすることさらに含む、請求項３２の方法。
【請求項３４】
該多層フィルムを照射に曝すことが、紫外電磁線で照射することを含む、請求項３２の方法。
【請求項３５】
照射が少なくとも約１２０Ｊ/ｃｍ２の紫外電磁線で照射することを含む、請求項３４の方法。
【請求項３６】
該ジエンエラストマーが、エチレンプロピレンジエンモノマー（ＢＰＤＭ）エラストマーを含む、請求項３２の方法。
【請求項３７】
該ポリオレフィンが、エチレン、プロピレン、ブテン、ペンテン、メチルペンテン、およびオクテンからなる群から選択されるモノマーのホモポリマー、コポリマー、およびターポリマーからなる群から選択される、請求項３２の方法。
【請求項３８】
該フルオロポリマーが、フッ化エチレンプロピレンコポリマー（ＦＥＰ）、テトラフルオロエチレンとパーフルオロプロピルビニルエーテル（ＰＦＡ）とのコポリマー、テトラフルオロエチレンとパーフルオロメチルビニルエーテル（ＭＦＡ）とのコポリマー、エチレンテトラフルオロエチレンコポリマー（ＥＴＦＥ）、エチレンクロロトリフルオロエチレンコポリマー（ＥＣＴＦＥ）、ポリクロロトリフルオロエチレン（ＰＣＴＦＥ）、ポリビニリデンフルオライド（ＰＶＤＦ）、およびテトラフルオロエチレンヘキサフルオロプロピレンビニリデンフルオライドターポリマー（ＴＨＶ）からなる群から選択される、請求項３２の方法。
【請求項３９】
ジエンエラストマーと、高結晶化度ポリオレフィンとのブレンドを含む第１の層と、
フルオロポリマーを含む第２の層と、
を含んで成る多層フィルム。
【請求項４０】
該ポリオレフィンが、少なくとも約３５％の結晶化度を有する、請求項３９の多層フィルム。
【請求項４１】
該結晶化度が、少なくとも約５０％である、請求項４０の多層フィルム。
【請求項４２】
該結晶化度が、少なくとも約６０％である、請求項４１の多層フィルム。
【請求項４３】
該結晶化度が、少なくとも約７０％である、請求項４２の多層フィルム。
【請求項４４】
該ジエンエラストマーが架橋できる、請求項３９の多層フィルム。
【請求項４５】
該ジエンエラストマーが、エチレンプロピレンジエンモノマー（ＥＰＤＭ）エラストマーを含む、請求項３９の多層フィルム。
【請求項４６】
該高結晶化度ポリオレフィンが、ポリプロピレンを含む、請求項３９の多層フィルム。
【請求項４７】
該高結晶化度ポリオレフィンが、高密度ポリエチレンを含む、請求項３９の多層フィルム。
【請求項４８】
該フルオロポリマーが、フッ化エチレンプロピレンコポリマー（ＦＥＰ）を含む、請求項３９の多層フィルム。
【請求項４９】
該第２の層が該第１の層に直接結合し、そして直接接触する、請求項３９の多層フィルム。
【請求項５０】
フルオロポリマーを含む第３の層をさらに含む、請求項３９の多層フィルム。
【発明の詳細な説明】
【技術分野】
【０００１】
本開示は、一般的に、多層剥離フィルム、およびそうしたフィルムを作製する方法に関する。
【背景技術】
【０００２】
ますます、メーカーは、化学損傷および環境被害に耐性のある表面を作り出すためのポリマーを探している。さらに、メーカーは他の表面との接着しにくい表面を生成する剥離特徴を有するフィルムを探している。特定の用途では、そうしたポリマーで形成されたフィルムは、航空機および列車の貨物保持具、ヴァイナルサイディング表面処理、太陽電池の保護被覆、および剥離フィルムとして使用されてきた。そうしたポリマーの例は、低表面エネルギーポリマーを含む。フルオロポリマー等の低表面エネルギーポリマーは、メチルエチルケトン（ＭＥＫ）等の薬品への暴露によって引き起こされる損傷に耐性を示し、汚れに対して耐性があり、環境条件への暴露によって引き起こされる損傷に対して耐性を示し、そして典型的には、剥離表面を形成する。
【０００３】
そうした低表面エネルギーポリマーが必要である一方で、このポリマーは高価である傾向がある。さらに、そうしたポリマーは、低濡れ特徴および剥離表面を形成する元々のそれらの傾向を示し、他のポリマー基材とあまり接着しない。ＰＶＤＦ等の特別なフルオロポリマーでは、フルオロポリマー層を相容れない基材に接着させるために、メーカーは、アクリルポリマーを含む接着層に集中してきた。しかし、アクリルポリマーは、典型的には紫外線曝露および高温等の環境ストレスに、より耐性がない。したがって、フルオロポリマー層フィルムと下にある基材との接着は、時間と共に劣化する場合がある。さらに、下にある基材とフルオロポリマー層との機械的な特性の不一致は、継続する機械的な応力を有する基材と層との間の接触を低下させ、剥離強度の低下を生じ、そしてフルオロポリマー層と下にあるフィルム層との間の接着の潜在的な劣化を生じる。
【発明の開示】
【発明が解決しようとする課題】
【０００４】
したがって、改善された多層フィルム、およびそうした多層フィルムを製造する方法が、望ましい。
【課題を解決するための手段】
【０００５】
特定の態様では、多層フィルムは、ジエンエラストマーと約４０ｗｔ％以下のポリオレフィンとのブレンドを含む第１の層を含む。多層フィルムはまた、第１の層に直接接触し、そして直接接着されている第２の層を含む。第２の層は、フルオロポリマーを含む。
【０００６】
別の例示的な態様では、多層フィルムを生成する方法は、ジエンエラストマーと約４０ｗｔ％以下のポリオレフィンとをブレンドして、ポリマーブレンドを生成すること、第１の層と第２の層とを含む多層フィルムを共押し出しすること、および多層フィルムを照射に曝すことを含む。第１の層はポリマーブレンドを含み、そして第２の層はフルオロポリマーを含む。照射は、第１の層中の架橋を促進する。
【０００７】
さらなる例示的な態様において、多層フィルムは、ジエンエラストマーと高結晶化度ポリオレフィンとのブレンドを含む第１の層を含み、そしてフルオロポリマーを含む第２の層を含む。
【発明を実施するための最良の形態】
【０００８】
特定の態様では、多層フィルムは、第１の層と第２の層とを含む。第１の層は、ジエンエラストマーとポリオレフィンとのブレンドを含むことができる。例えば、ブレンドは、ジエンエラストマーと少なくとも約４０ｗｔ％のポリオレフィンとを含むことができる。第２の層は、低表面エネルギーポリマーを含む。例えば、低表面エネルギーポリマーは、フルオロポリマーを含むことができる。第２の層は、第１の層に直接接着され、そして直接接触している。例示的な態様では、多層フィルムはまた、第１の層に直接接着され、そして直接接触する第３の層を含むことができる。第３の層は、例えば、低表面エネルギーポリマーを含むことができる。特定の例では、第２の層と第３の層とは、多層フィルムの正反対にある最も外側の層を形成する。
【０００９】
例示的な態様では、多層フィルムは、ジエンエラストマーと少なくとも４０ｗｔ％のポリオレフィンとをブレンドすることによって生成できる。第１の層と第２の層とを含む多層フィルムは、押し出されてもよい。第１の層は、ジエンエラストマーとポリオレフィンとのブレンドを含む。第２の層は、低表面エネルギーポリマーを含む。例示的な態様では、互いに直接接触するように、第１の層と第２の層とは共押し出しされる。さらに、架橋を通して等で、第１の層は硬化される。例えば、多層フィルムは、電子線照射または紫外電磁線等の照射に曝すことができる。あるいは、水分活性架橋剤を、第１の層のポリマーブレンドを硬化するために使用できる。
【００１０】
図１中で具体的に説明されるように、多層フィルム１００は、最も外側の表面１１２を形成する層１０２を含むことができる。層１０２は、層１０４の主表面１０８に沿って層１０４に接着できる。例示的な態様では、多層フィルム１００は、層１０２および層１０４等の２つの層を含む。あるいは、多層フィルム１００は、３層等の２つまたは３つ以上の層を含むことができる。例えば、第３の層１０６は、層１０４の第２の主表面１１０に接着できる。第２の主表面１１０は、例えば、主表面１０８の反対側の主表面である。そうした例では、第３の層１０６は、最も外側の表面１１２の反対側にある最も外側の表面１１４を形成できる。さらにほかの態様では、層１０４は、複数のコアまたは中間層から形成できる。
【００１１】
一般的に、中間層１０４は、最も外側の層１０２、またはさらなる最も外側の層１０６より大きい厚みを有し、例えば、層１０２等の最も外側の層、および任意選択的に層１０６は、多層フィルム１００の容積で、約２０％以下で形成できる。例えば、層１０２は、多層フィルム１００の容積で約１０％以下等の、多層フィルム１００の容積で約１５％以下で形成できる。中間層１０４は、多層フィルム１００の容積で少なくとも約７０％または多層フィルム１００の容積で少なくとも約８０％等の、多層フィルム１００の容積で少なくとも約６０％で形成できる。多層フィルム１００の全フィルム厚は、少なくとも約１３μｍであることができる。例えば、多層フィルム１００は、少なくとも約５０μｍ、少なくとも約１００μｍ、または２００μｍ以上もの厚み等の少なくとも約２５μｍの全厚を有することができる。
【００１２】
例示的な態様では、層１０２は、低表面エネルギーポリマーを含む。例えば、低表面エネルギーポリマーは、低表面エネルギーの表面を形成する傾向を有するポリマーであることができる。例として、低表面エネルギーポリマーは、フルオロポリマーを含む。例示的なフルオロポリマーは、テトラフルオロエチレン、ヘキサフルオロプロピレン、クロロトリフルオロエチレン、トリフルオロエチレン、ビニリデンフルオライド、ビニルフルオライド、パーフルオロプロピルビニルエーテル、パーフルオロメチルビニルエーテル、もしくはそれらいずれかの組み合わせ等のモノマーから生成されたホモポリマー、コポリマー、ターポリマー、またはポリマーブレンドから生成できる。例示的なフルオロポリマーは、フッ化エチレンプロピレンコポリマー（ＦＥＰ）、テトラフルオロエチレンとパーフルオロプロピルビニルエーテル（ＰＦＡ）とのコポリマー、テトラフルオロエチレンとパーフルオロメチルビニルエーテル（ＭＦＡ）とのコポリマー、エチレンとテトラフルオロエチレン（ＥＴＦＥ）とのコポリマー、エチレンとクロロトリフルオロエチレン（ＥＣＴＦＥ）とのコポリマー、ポリクロロトリフルオロエチレン（ＰＣＴＦＥ）、ポリビニリデンフルオライド（ＰＶＤＦ）、テトラフルオロエチレンを含むターポリマー、ヘキサフルオロプロピレン、およびビニリデンフルオライド（ＴＨＶ）、またはそれらの任意のブレンドまたは任意のアロイを含む。例えば、フルオロポリマーは、ＦＥＰを含むことができる。さらなる例では、フルオロポリマーは、ＰＶＤＦを含むことができる、例示的な態様では、フルオロポリマーは、電子線照射等の照射を通して架橋できるポリマーであることができる。例示的な架橋可能なフルオロポリマーは、ＥＴＦＥ,ＴＨＶ、ＰＶＤＦ、またはそれらいずれかの組み合わせを含むことができる。ＴＨＶ樹脂は、Ｄｙｎｅｏｎ  ３Ｍ  Ｃｏｒｐｏｒａｔｉｏｎ  Ｍｉｎｎｅａｐｏｌｉｓ、Ｍｉｎｎから入手できる。ＥＣＴＦＥポリマーは、商標名Ｈａｌａｒ（商標）の下で、Ａｕｓｉｍｏｎｔ  Ｃｏｒｐｏｒａｔｉｏｎ（イタリア）から入手できる。本明細書中で使用される他のフルオロポリマーは、ダイキン（日本）およびＤｕＰｏｎｔ  （ＵＳＡ）から得ることができる。特に、ＦＥＰフルオロポリマーは、ＮＰ−１２Ｘ等としてダイキンから市販されている。
【００１３】
例示的な態様では、層１０４は、エラストマー材料を含む。特定の態様では、エラストマー材料は、架橋可能なエラストマーのポリマーを含む。例えば、層１０４は、ジエンエラストマーを含むことができる。特定の例では、エラストマー材料は、ジエンエラストマーとポリオレフィンとのブレンドを含む。特定の例では、ジエンエラストマーは、少なくとも１種のジエンモノマーから生成されたコポリマーである。例えば、ジエンエラストマーは、エチレン、プロピレンおよびジエンモノマー（ＥＰＤＭ）のコポリマーであることができる。例示的なジエンモノマーは、ブタジエン、イソプレン、クロロプレン、もしくはその同類のもの等の共役ジエン；１,４−ペンタジエン、１,４−ヘキサジエン、１,５−ヘキサジエン、２、５−ジメチル−１,５−ヘキサジエン、１,４−オクタジエン、もしくはその同類のもの等の５〜約２５炭素原子を含む非共役ジエン；シクロペンタジエン、シクロヘキサジエン、シクロオクタジエン、ジシクロペンタジエン、もしくはその同類のもの等の環状ジエン；１−ビニル−１−シクロペンテン、１−ビニルシクロヘキセン、もしくはその同類のもの等のビニル環状エン；３−メチルビシクロ−（４,２,１）−ノナ−３,７−ジエン、もしくはその同類のもの等のアルキルビシクロノナジエン；メチルテトラヒドロインデン、もしくはその同類のもの等のインデン；５−エチリデン−２−ノルボルネン、５−ブチリデン−２−ノルボルネン、２−メタリル−５−ノルボルネン、２−イソプロペニル−５−ノルボルネン、５−（１,５−ヘキサジエニル）−２−ノルボルネン、５−（３,７−オクタジエニル）−２−ノルボルネン、もしくはその同類のもの等のアルケニルノルボルネン；３−メチルトリシクロ（５,２,１,０２,６）−デカ−３,８−ジエンもしくはその同類のもの等のトリシクロジエン；またはそれらいずれかの組み合わせを含む。特定の態様では、ジエンは、非共役ジエンを含む。別の態様では、ジエンエラストマーは、アルケニルノルボルネンを含む。ジエンエラストマーは、ジエンエラストマーの全質量に基づいて、例えば、ポリマーの、約６３ｗｔ％〜約９５ｗｔ％のエチレン；約５ｗｔ％〜約３７ｗｔ％のプロピレン、および約０.２ｗｔ％〜約１５ｗｔ％のジエンモノマーを含むことができる。特定の例では、エチレン含有量は、ジエンエラストマーの約７０ｗｔ％〜約９０ｗｔ％、プロピレンは、ジエンエラストマーの約１７ｗｔ％〜約３１ｗｔ％、およびジエンモノマーはジエンエラストマーの約２ｗｔ％〜約１０ｗｔ％である。ジエンエラストマーは、典型的には約２５〜約１５０（１２５℃でＭＬ１＋８）等の少なくとも約２０のムーニー粘度を有する、例示的な態様では、ジエンエラストマーは、１デシリットルのトルエン当たり０．１グラムのジエンポリマーの溶液として、２５℃で測定して、約１３〜約３等の少なくとも約１の希釈液粘度（ＤＳＶ）を有する。架橋の前に、ジエンエラストマーは、約９００ｐｓｉ〜約１,６００ｐｓｉ等の約８００ｐｓｉ〜約１,８００ｐｓｉの未硬化（ｇｒｅｅｎ）引っ張り強度を有することができる、架橋していないジエンエラストマーは、少なくとも約６００％の破断伸長を有することができる。一般的に、ジエンエラストマーは、ジシクロペンタジエン、エチルノルボルネン、メチルノルボルネン、非共役ヘキサジエン、またはその同類のもの等の少量のジエンモノマー、を含み、そして典型的には、約５０,０００〜約１００,０００の数平均分子量を有する。例示的なジエンエラストマーは、Ｄｏｗ  ＤｕｐｏｎｔからＮｏｒｄｅｌ（商標）の商標で市販されている。
【００１４】
ブレンドのポリオレフィンは、エチレン、プロピレン、ブテン、ペンテン、メチルペンテン、オクテン、またはそれらいずれかの組み合わせ等のモノマーから生成されたホモポリマー、コポリマー、ターポリマー、アロイ、またはそれらいずれかの組み合わせを含むことができる。例示的なポリオレフィンは、高密度ポリエチレン（ＨＤＰＥ）、中密度ポリエチレン（ＭＤＰＥ）、低密度ポリエチレン（ＬＤＰＥ）、超低密度ポリエチレン、エチレンプロピレンコポリマー、エチレンブテンコポリマー、ポリプロピレン（ＰＰ）、ポリブテン、ポリペンテン、ポリメチルペンテン、ポリスチレン、エチレンプロピレンゴム（ＥＰＲ）、エチレンオクテンコポリマー、またはそれらいずれかの組み合わせを含む。特定の例では、ポリオレフィンは、高密度ポリエチレンを含む。もう一つの例では、ポリオレフィンは、ポリプロピレンを含む。さらなる例では、ポリオレフィンは、エチレンオクテンコポリマーを含む。特定の態様では、ポリオレフィンは、カルボン酸官能基改質ポリオレフィン等の改質ポリオレフィンではなく、そして特にエチレンビニルアセテートではない。さらに、ポリオレフィンは、ジエンモノマーから生成されない。特定の例では、ポリオレフィンは、ある程度の結晶化度を有する。例えば、ポリオレフィンは、少なくとも約３５％の結晶化度を有することができる。特定の例では、ポリオレフィンは、少なくとも約６０％または少なくとも約７０％の結晶化度等の、少なくとも約５０％の結晶化度を有することができる。特定の例では、ポリオレフィンは、高結晶化度ポリオレフィンであることができる。あるいは、ポリオレフィンは、３５％以下の結晶化度を有する低結晶化度ポリオレフィンであることができる。低結晶化度ポリオレフィンは、剥離フィルムの順応性を高めるか、または透明性を改善できる。例示的な市販されているポリオレフィンは、Ｅｑｕｉｓｔａｒ  ８５４０、エチレンオクテンコポリマー；Ｅｑｕｉｓｔａｒ ＧＡ−５０２−０２４,ＬＬＤＰＥ；Ｄｏｗ ＤＭＤＡ−８９０４ＮＴ７,ＨＤＰＥ；Ｂａｓｅｌｌ Ｐｒｏ−Ｆａｘ ＳＲ２７５Ｍ,ランダムポリプロピレンコポリマー；Ｄｏｗ７Ｃ５０、ブロックＰＰコポリマー；またはＤｕｐｏｎｔ ＤｏｗによってＥｎｇａｇｅの商標で、以前販売された製品を含む。
【００１５】
例では、ブレンドは、約３０ｗｔ％以下のポリオレフィン等の、約４０ｗｔ％以下のポリオレフィンを含む。例えば、ブレンドは、１０ｗｔ％以下等の、約２０ｗｔ％以下のポリオレフィンを含むことができる。特定の例では、ブレンドは、約１０ｗｔ％〜約３０ｗｔ％、約１０ｗｔ％〜約２５ｗｔ％、または約１０ｗｔ％〜約２０ｗｔ％等の、約５ｗｔ％〜約３０ｗｔ％を含む。
【００１６】
一般的に、ブレンドは、ポリマー成分間で相溶性を示す。ＤＭＡ分析は、相溶性の証拠を提供することができる。ＤＭＡ分析は、ブレンドの主成分のガラス転移点間に単一のｔａｎδピークを示すことができ、相溶性を示す。あるいは、不相溶なブレンドは、１超のｔａｎδピークを示すことができる。例では、ブレンドは、単一のｔａｎδピークを示すことができ、特に、単一のｔａｎδピークは、ポリオレフィンのガラス転移点とジエンエラストマーのガラス転移点との間にあることができる。
【００１７】
一般的に、ブレンドは、架橋を通して硬化できる。特定の例では、ジエンエラストマーは、Ｘ線照射、γ線照射、紫外電磁線、可視光照射、電子ビーム（ｅ−ｂｅａｍ）照射、またはそれらいずれかの組み合わせを使用すること等の照射を通して架橋できる。紫外（ＵＶ）線照射は、一つの波長で照射または１７０ｎｍ〜２２０ｎｍの範囲内等の、１７０ｎｍ〜４００ｎｍの範囲内にある複数の波長を含むことができる。電離放射は、イオンを生成できる高エネルギー照射を含み、そして、電子ビーム（ｅ−ｂｅａｍ）照射、γ線照射、およびＸ線照射を含む。特定の例では、ｅ−ｂｅａｍ電離照射は、ファンデグラーフ発電機、電子加速器によって生成された電子ビーム、またはＸ線を含む。他の態様では、ジエンエラストマーは、熱的方法を通して架橋可能であることができる。さらなる例では、ジエンエラストマーは、シラン架橋剤と水との間の反応等の化学反応を通して架橋可能であることができる。
【００１８】
例示的な態様では、ブレンドは、架橋剤、光開始剤、フィラー、可塑剤、またはそれらいずれかの組み合わせをさらに含むことができる。あるいは、ブレンドは、架橋剤、光開始剤、フィラー、または可塑剤を有さなくてもよい。特に、ブレンドは、光開始剤または架橋剤を有さなくてもよい。
【００１９】
架橋を促進するために、エラストマー層１０４の材料は、光開始剤または鋭敏剤（ｓｅｎｓｉｂｉｌｉｚｅｒ）組成物を含むことができる。例えば、照射の形態として紫外線が考えられる場合、または照射の形態としてｅ−ビーム照射が考えられる場合、材料は、架橋効率、すなわち照射の単位投与量当たり架橋度を高めるために、光開始剤を含むことができる。
【００２０】
例示的な光開始剤は、ベンゾフェノン、オルトおよびパラ−メトキシベンゾフェノン、ジメチルベンゾフェノン、ジメトキシベンゾフェノン、ジフェノキシベンゾフェノン、アセトフェノン、ｏ−メトキシアセトフェノン、アセナフテンキノン、メチルエチルケトン、バレロフェノン、ヘキサノフェノン、α−フェニルブチロフェノン、ｐ−モルフォリノプロピオフェノン、ジベンゾスベロン（ｓｕｂｅｒｏｎｅ）,４−モルフォリノベンゾフェノン、ベンゾイン、ベンゾインメチルエーテル、３−ｏ−モルフォリノデオキシベンゾイン、ｐ−ジアセチルベンゼン、４−アミノベンゾフェノン、４'−メトキシアセトフェノン、α−テトラロン、９−アセチルフェナントレン、２−アセチルフェナントレン、１０−チオキサンテノン、３−アセチルフェナントレン、３−アセチルインドール、９−フルオレノン、１−インダノン、１,３,５−トリアセチルベンゼン、チオキサンテン−９−オン、キサンテン−９−オン、７−Ｈ−ベンズ［デ］アントラセン−７−オン、ベンゾインテトラヒドロピラニルエーテル、４,４'−ビス（ジメチルアミノ）−ベンゾフェノン、１'−アセトナフトン、２'アセトナフトン、アセトナフトンおよび２,３−ブタンジオン、ベンズ［ザ］アントラセン−７,１２−ジオン、２,２−ジメトキシ−２−フェニルアセトフェノン、α−ジエトキシアセトフェノン、α−ジブトキシアセトフェノン、アントラキノン、イソプロピルチオキサントン、またはそれらいずれかの組み合わせを含む。例示的なポリマーの開始剤は、ポリ（エチレン/一酸化炭素）、オリゴ［２−ヒドロキシ−２−メチル−１−［４−（１−メチルビニル）−フェニル］プロパン］、ポリメチルビニルケトン、ポリビニルアリールケトン、またはそれらいずれかの組み合わせを含むことができる。
【００２１】
別の例示的な光開始剤は、ベンゾフェノン；アントロン；キサントン；２、２−ジメトキシ−２−フェニルアセトフェノン（Ｉｒｇａｃｕｒｅ（商標）６５１）,１−ヒドロキシシクロヘキシルフェニルケトン（Ｉｒｇａｃｕｒｅ（商標）１８４）、または２−メチル−１−［４−（メチルチオ）フェニル］−２−モルフォリノプロパン−１−オン（Ｉｒｇａｃｕｒｅ（商標）９０７）を含むＣｉｂａ−Ｇｅｉｇｙ ＣｏｒｐからのＩｒｇａｃｕｒｅ（商標）シリーズの光開始剤；またはそれらいずれかの組み合わせを含む。一般的に、光開始剤は、エラストマー層１０４の材料からの低移動性を示す。さらに、光開始剤は、典型的には押し出し温度で、低蒸気圧および効率的な架橋を与えるために、エラストマー層１０４のポリマーまたはポリマーブレンド中において、充分な溶解度を有する。例示的な態様では、光開始剤の蒸気圧および溶解度、またはポリマー相溶性は、光開始剤を誘導体化することによって改善できる。例示的な誘導体化光開始剤は、例えば、４−フェニルベンゾフェノン、４−アリロキシベンゾフェノン、４−ドデシロキシベンゾフェノン、またはそれらいずれかの組み合わせ等の、ベンゾフェノンの高分子量誘導体を含む。ある例では、光開始剤は、エラストマーの層１０４の材料のポリマーに共有結合していてもよい。
【００２２】
例示的な態様では、エラストマーの層１０４の材料は、約０．１ｗｔ％〜約２.０ｗｔ％等の約０．０ｗｔ％〜約３.０ｗｔ％の光開始剤を含む。
【００２３】
架橋はまた、過酸化物、アミン、シラン、またはそれらいずれかの組み合わせ等の化学架橋剤によって促進できる。例示的な態様では、エラストマーの層１０４の材料は、固体状態の形のポリマーと、すなわち、粉末形態の架橋剤との乾燥ブレンドによって、調製してもよい。あるいは、材料は、液体の形態、不活性粉末化担体に吸着されて、または被覆されたペレット、またはその同類のものを調製することによって、調製できる。
【００２４】
例示的な熱的に活性化可能な架橋剤は、熱に曝された場合に、架橋を行うために、分解して少なくとも１種の、そして典型的には２種または３種以上のフリーラジカルを生成するフリーラジカルを生成する薬品を含む。例示的な態様では、架橋剤は、有機過酸化物、アミン、シラン、またはそれらいずれかの組み合わせを含む有機架橋剤である。
【００２５】
例示的な有機過酸化物は、２、７−ジメチル−２、７−ジ（ｔ−ブチルペロキシ）オクタジン−３、５’；２,７−ジメチル−２,７−ジ（ペロキシエチルカーボネート）オクタジン−３,５；３,６−ジメチル−３,６−ジ（ペロキシエチルカーボネート）オクチン−４；３,６−ジメチル−３,６−（ｔ−ブチルペロキシ）オクチン−４；２,５−ジメチル−２,５−ジ（ペロキシベンゾエート）ヘキシン−３；２,５−ジメチル−２,５−ジ（ペロキシ−ｎ−プロピルカーボネート）ヘキシン−３；２,５−ジメチル−２,５−ジ（ペロキシイソブチルカーボネート）ヘキシン−３；２,５−ジメチル−２,５−ジ｛ペロキシエチルカーボネート）ヘキシン−３；２,５−ジメチル−２,５−ジ（α−クミルペロキシ）ヘキシン−３；２,５−ジメチル−２,５−ジ（ペロキシβ−クロロエチルカーボネート）ヘキシン−３；２,５−ジメチル−２,５−ジ（ｔ−ブチルペロキシ）ヘキシン−３；またはそれらいずれかの組み合わせを含む。特別な架橋剤は、Ｅｌｆ  Ａｔｏｃｈｅｍから、商品名Ｌｕｐｅｒｓｏｌ１３０で入手可能な２,５−ジメチル−２,５−ジ（ｔ−ブチルペロキシ）ヘキシン−３である。別の例示的な架橋剤は、Ｅｌｆ  ＡｔｏｃｈｅｍからＬｕｐｅｒｏｘ  ５００Ｒとして入手可能な過酸化ジクミルである。特定の態様では、架橋剤は、材料の質量に基づいて、約０.５ｗｔ％〜約２.０ｗｔ％等の約０.１ｗｔ％〜約５.０ｗｔ％の量で材料中に存在する。
例示的なシラン架橋剤は、一般式
【００２６】
【化１】
2009526667.tif 000003
【００２７】
を有する。
式中、Ｒ１は、水素原子またはメチル基であり；ｘが１である場合、ｙは１であるという条件で、ｘおよびｙは、０または１であり；ｎは１〜１２、好ましくは１〜４の整数であり、そしてそれぞれのＲは、独立して１〜１２炭素原子（例えば、メトキシ、エトキシ、ブトキシ）を有するアルコキシ基、アリールオキシ基（例えば、フェノキシ）、アラロオキシ基（例えば、ベンジロキシ）,１〜１２炭素原子（例えば、フォルミロキシ、アセチロキシ、プロパノイロキシ）を有する脂肪族アシルオキシ基、アミノ又は置換アミノ基（例えば、アルキルアミノ、アリールアミノ）、または３つのＲ基の１つ以下がアルキルであるという条件で、１〜６炭素原子を有する低級アルキル基等の加水分解可能な有機基である。そうしたシランは、有機過酸化物の使用を通してポリマーにグラフト化されてもよい。熱および光安定剤、顔料またはそれらいずれかの組み合わせ等の追加の成分はまた、材料中に含まれることができる。一般的に、架橋反応は、グラフト化されたシラン基と水との間の反応で生じることができる。水は、雰囲気からまたは水浴または"サウナ（ｓａｕｎａ）"からバルクポリマーに浸透できる、例示的なシランは、ビニル、アリル、イソプロペニル、ブテニル、シクロヘキセニルまたはγ−（メタ）アクリロキシアリル基等のエチレン性不飽和ヒドロカルビル基、および例えば、ヒドロカルビロキシ、ヒドロカルボニロキシ、またはヒドロカルビルアミノ基等の加水分解可能基を含む不飽和シランを含む。加水分解可能基の例は、メトキシ基、エトキシ基、フォルミロキシ基、アセトキシ基、プロプリオニロキシ（ｐｒｏｐｒｉｏｎｙｌｏｘｙ）基、アルキル基、アリールアミノ基、またはそれらいずれかの組み合わせを含む。特別なシランは、ポリマーにグラフト化できる不飽和アルコキシシランである。特に、シランは、ビニルトリメトキシシラン、ビニルトリエトキシシラン、γ−メタクリロキシプロピルトリメトキシシラン、またはそれらいずれかの組み合わせを含むことができる。
【００２８】
シラン架橋剤の量は、ブレンドの性質、シラン、処理条件、グラフト効率、最終用途、および類似の因子に広く依存して変化できる。典型的には、少なくとも約０．７ｐｈｒ等の、１００の樹脂当たり（ｐｈｒ）少なくとも０.５部が使用される。一般的に、シラン架橋剤の量は、約２ｐｈｒ以下等の５ｐｈｒを超えない。
【００２９】
別の例示的な態様では、アミン架橋剤は、モノアルキル、ジアルキルまたはトリアルキルモノアミンを含むことができ、アルキル基は、約２〜約１４炭素原子；式Ｎ（Ｒ２）３Ｎのトリアルキレンジアミン；式ＨＮ（Ｒ３）２ＮＨのジアルキレンジアミン；アルキレンジアミン、Ｈ２ＮＲ２ＮＨ２；ジアルキレントリアミン、Ｈ２ＭＲ２ＮＨＲ２ＮＨ２；４〜６炭素原子の環状鎖を有する脂肪族のアミン；またはそれらいずれかの組み合わせを含む。上式中のアルキレン基Ｒ２は、約２〜約１４炭素原子を含むことができる。例示的な環状アミンは、酸素等のヘテロ原子を有する（例えば、Ｎ−アルキルモルホリン）ことができる。別の例示的な環状アミンは、ピリジン、Ｎ,Ｎ−ジアルキルシクロヘキシルアミン、またはそれらいずれかの組み合わせを含む。例示的なアミンは、トリエチルアミン；ジ−ｎ−プロピルアミン；トリ−ｎ−プロピルアミン；ｎ−ブチルアミン；シクロヘキシルアミン；トリエチレンジアミン；エチレンジアミン；プロピレンジアミン；ヘキサメチレンジアミン；Ｎ,Ｎ−ジエチルシクロヘキシルアミン；ピリジン；エチル−ｐ−ジメチルアミンベンゾエート（ＥＤＡＢ）；オクチル−ｐ−ジメチルアミノベンゾエート（ＯＤＡＢ）；またはそれらいずれかの組み合わせである。例示的な態様では、材料は、約０．５ｗｔ％〜約１０.０ｗｔ％のアミンを含む。
【００３０】
特定の例では、硬化は、Ａｌｂｅｍａｒｌｅ、Ｉｎｃから入手可能であるＦｉｒｓｔＣｕｒｅ  ＩＴＸを使用して高められる。ＦｉｒｓｔＣｔｉｒｅ  ＩＴＸはまた、エチル−ｐ−ジメチルアミンベンゾエート（ＢＤＡＢ）またはオクチル−ｐ−ジメチルアミノベンゾエート（ＯＤＡＢ）等のアミン共力剤とともに使用できる。
【００３１】
図１に戻ると、多層フィルム１００は、同時押出、コラミネーション、押し出しラミネーション、予め形成された層のメルトコーティング、または共成形（ｃｏｍｏｌｄｉｎｇ）等の方法を通して形成できる。特に、共押し出しは、フィルムまたはシートを生成できる。例えば、それぞれの層１０２,１０４、および任意選択的に１０６のシートは、予め形成された物品を形成するために、共押し出しダイ中およびダイの出口の後での熱を緩和した条件で共に押し出され、そして配置できる。化学的架橋剤が存在する場合、架橋が起こることができる。あるいは、シートは、放射線架橋に曝されることができる。
【００３２】
いったん多層品が予め形成して、架橋を行なってもよい。例では、架橋は、層１０２,１０４、および任意選択的に１０６を共に結合することを行うことができる。そうした架橋は、エラストマーの層１０４の機械的な特性を変更することができ、そして層１０２,１０４、および１０６間の剥離強度を改善することができる。層１０２,１０４および任意選択的に１０６が、いずれかの成分の融点より上に、室温に、またはその間の任意の温度に共に置かれる場合等の高温で、架橋を行うことができる。
【００３３】
照射による架橋を具体的に示すために、フィルムを押し出し加工によって調製する。押し出し加工では、層１０２の材料、層１０４の材料、および任意選択的に層１０６の材料は、層１０２,１０４および任意選択的に１０６を含むフィルムが生成される共押し出し供給ブロックおよびダイヘッドに、別々に溶融されそして別々に供給でき、または一緒に溶融されそして供給できる。例示的なダイは、"コートハンガー（ｃｏａｔ  ｈａｎｇｅｒ）"型の配置を用いる。例示的な直線コートハンガーダイヘッドは、Ｅｘｔｒｕｓｉｎ  Ｄｉｅｓ、  Ｉｎｃ（コネティカット）またはＣｌｏｅｒｅｎ  Ｄｉｅ  Ｃｏｒｐ.,（テキサス）から市販されている。例示的な態様では、共押し出しされた多層フィルムは、２０：１以下等の３０：１以下の比率で引き出され。あるいは、押し出し層は０.１ＭＰａ〜８０ＭＰａの範囲の圧力で共にプレスできる。
【００３４】
一旦フィルムが形成されると、放射線架橋を直ちに行うことができ、そしてフィルムは巻取りできる。あるいは、フィルムは未架橋状態で巻き取りでき、後で広げてそして照射架橋に曝すことができる。
【００３５】
照射は、層１０４の架橋可能なポリマー中に架橋を作り出すのに効果的であることができる。層１０４内のポリマー分子の層内架橋は、硬化組成物を提供し、そして多層フィルム１００の層１０４に構造的な強度を与える。さらに、照射は、層間架橋を通してなどで、フルオロポリマーで形成された最も外側の層１０２とコア層１０４との間で結合を生じさせることができる。特定の態様では、層と硬化されたコア層との間の層間架橋結合の化合は、相間剥離に非常に耐性を有する統合された複合物を提示し、高い品質の難接着性および保護表面を有し、最少量の難接着材料を取り込み、そしてまた、便利な取り扱いおよび多層フィルム１００の展開に物理的に重要である。例えば、多層フィルムは、室温に置いて標準"Ｔ"−剥離の配置でテストする場合、少なくとも約５ｇｍ／幅ｃｍの剥離強度を示すことができる。特に、厚さ１ｍｍ未満の内側フィルムは、少なくとも約１０ｇｍ／ｃｍ等の少なくとも約５ｇｍ／ｃｍの剥離強度を有することができる。さらなる例では、多層フィルムの剥離強度は、少なくとも約４０ｇｍ/ｃｍ、少なくとも約４５ｇｍ/ｃｍ、または少なくとも約５０ｇｍ/ｃｍまでも等の、少なくとも約３０ｇｍ/ｃｍであることができる。特に、広い温度範囲にかけて厚いフィルムまたは粘着テープと合わせて使用されるフィルムは、少なくとも約３０ｇｍ/ｃｍの剥離強度を有することができる。
【００３６】
特定の態様では、照射は、約１７０ｎｍ〜約２２０ｎｍ等の１７０ｎｍ〜４００ｎｍの波長を有する紫外電磁線であることができる。架橋は、少なくとも約１２０Ｊ/ｃｍ２の照射を使用して行うことができる。
【００３７】
一旦形成され、そして硬化されると、多層ポリマーフィルムは、望ましい機械的な特性を示すことができる。例えば、多層ポリマーフィルムは、ＡＳＴＭ Ｄ８８２−０２試験方法に基づいて、少なくとも約１２ＭＰの引っ張り強度を有することができる。例えば、多層フィルムは、少なくとも約２０ＭＰａ等の少なくとも約１５ＭＰａの引っ張り強度を有することができる。
【００３８】
別の例示的な態様では、多層フィルムは、ＡＳＴＭ Ｄ８８２−０２試験方法に基づく最大引っ張り強度で望ましい伸長を示す。例えば、多層フィルムは、最大引っ張り強度で少なくとも約１７０％または少なくとも約２００％等の少なくとも約１４５％の伸長を示すことができる。
【００３９】
ＥＰＤＭとポリオレフィンのブレンドで形成されたコア層を含み、そしてフルオロポリマーで形成された最も外側の層を含む多層フィルムの特定の態様は、架橋能力および層間結合を維持しながら、改善された機械的な特性を有利に示すことができる。例えば、ＥＰＤＭと約４０ｗｔ％以下のポリオレフィンのブレンドで形成されたコア層と、フルオロポリマーの最も外側の層とを含む多層フィルムの態様は、最大引っ張り強度において、改善された引っ張り強度および伸長を示すことができる。ＥＰＤＭと約４０ｗｔ％以下のポリオレフィンとのブレンドで形成されたコア層と、フルオロポリマーの最も外側の層とを含む多層フィルムのさらなる態様は、コア層内の層間架橋、および介在接着層の使用なしでコア層とフルオロポリマーの最も外側の層との間の結合を示すことができる。さらに、ブレンドを含む態様は、機械的応力に応答した界面の分離を減少させる、機械的応力に類似の応答を示す層を含むことができる。
【実施例】
【００４０】
５種のポリマーをブレンドの研究のために選択した。特異的に、ＥＰＤＭと５種の市販されているポリオレフィンの１種とを含むブレンドを生成した。市販されているポリオレフィンは、Ｅｑｕｉｓｔａｒ８５４０、エチレンオクテンコポリマー；Ｅｑｕｉｓｔａｒ ＧＡ−５０２−０２４,ＬＬＤＰＥ；Ｄｏｗ  ＤＭＤＡ−８９０４ＮＴ７,ＨＤＰＥ；Ｂａｓｅｌｌ  Ｐｒｏ−Ｆａｘ  ＳＲ２７５Ｍ、ランダムポリプロピレンコポリマー；およびＤｏｗ７Ｃ５０、ブロックＰＰコポリマーである。選択されたＥＰＤＭグレードは、Ｄｕｐｏｎｔ−Ｄｏｗから入手可能であるＮｏｒｄｅｌ４７２５である。ＥＰＤＭと少なくとも１種のポリオレフィンとを含むブレンドが、ダイキンＮＰ−１２ＸＦＥＰで形成された最も外側の層を含む多層フィルムの中間またはコア層として含まれる。多層フィルムは、共押し出しされ、そしてコア層のブレンドを硬化させる紫外電磁線に曝される。
【００４１】
多層フィルムを厚さで１ｍｉｌに共押し出しし、そしてＦｕｓｉｏｎ  ＵＶ  Ｓｙｓｔｅｍｓ  Ｍｏｄｅｌ  ＶＰＳ−６  ｓｙｓｔｅｍに含まれるＨ＋電球によって生成される紫外線に曝す。サンプルを、１２９Ｊ/ｃｍ２の全照射量の紫外線に複数の経路を通して曝す。ブレンドは、光開始剤を含まなかった。
【００４２】
例１
動的機械分析（ＤＭＡ）をブレンドの相溶性を評価するために使用する。ＤＭＡ走査のｔａｎδピークは、全体的なブレンドのガラス転移点（Ｔｇ）を提供する。相溶系では、Ｔｇは、二成分ブレンド中のそれぞれの成分の相対量に応じて動く、すなわち、ブレンドのＴｇは２つの成分のガラス転移点に関連した中間値を有し、そしてＴｇ値は成分の相対的な量によって変化する。あるいは、不相溶ブレンドは、少なくとも２種の異なる材料として挙動し、そして少なくとも２つのｔａｎδピークがＤＭＡ走査に現れる。上記に記載したサンプルブレンドのそれぞれは、成分ポリマーのガラス転移点の間に単一のｔａｎδピークを示す。
【００４３】
例２
サンプルの引っ張り強度および最大引っ張り強度での％伸長等の機械的な特性をテストする。手順は、ＡＳＴＭ Ｄ８８２−０２に従う、５ｋＮロードセルを有する１分当たり２０インチのクロスヘッド速度を使用する。サンプルを、試験の前に２３℃および５０相対湿度（ＲＨ）で１２時間調整する。
【００４４】
表１．ポリマーブレンドを含むフィルムのための機械的な特性
【表１】
2009526667.tif 000004
【００４５】
コア層として１００％Ｎｏｒｄｅｌ４７２５ＥＰＤＭを含む比較サンプルは、１２.５ＭＰａの引っ張り強度を有する。表１中で具体的に説明したように、サンプルのそれぞれは、少なくとも約１２ＭＰａの引っ張り強度を示す。中間またはコア層中にブレンドを含む多くのサンプルは、少なくとも約１５ＭＰａの引っ張り強度を示し、そして特別なサンプルは、２０ＭＰ超の引っ張り強度を示す。一般的に、コア層のブレンドへのポリオレフィンの添加は、コア層中に１００％Ｎｏｒｄｅｌ４７２５ＥＰＤＭを含むサンプルと比較して、サンプルの引っ張り強度を増加させる。リニアー低密度ポリエチレンブレンドを含むブレンドを含むサンプル、およびエチレンオクテンコポリマーを含むブレンドを含むサンプル等の特別なサンプルは、約１０％でピーク引っ張り強度を示す。高密度ポリエチレンを含むブレンドを含むサンプルおよびポリプロピレンブロックコポリマーを含むブレンドを含むサンプル等の他のサンプルは、３０％もの高い量でさらに高い引っ張り強度を示す。
【００４６】
また最大引っ張り強度での％伸長を測定する。コア層として１００％Ｎｏｒｄｅｌ４７２５ＥＰＤＭを含む比較サンプルは、最大引っ張り強度で１４９％の伸長を有する。表２は、上記のサンプルの％伸張を含む。サンプルのそれぞれは、少なくとも最大引っ張り強度で約１４７％の伸長を示す。エチレンオクテンコポリマーブレンドを含むサンプルは、１０〜２０％のエチレンオクテンコポリマーの組成物でピーク％伸長を示す。ＬＬＤＰブレンドを含むサンプルおよびポリプロピレンランダムコポリマーブレンドを含むサンプル等の他のサンプルは、３０％でさらに高い％伸長を示す。
【００４７】
表２ポリマーブレンドを含むフィルムの機械的な特性
【表２】
2009526667.tif 000005
【００４８】
例３
コア層としてＥｎｇａｇｅ（商標）８５４０ポリオレフィンとＮｏｒｄｅｌ４７２５のブレンドを含む一式のサンプルの熱的挙動を、Ｖｉｃａｔプローブを使用する熱的挙動のためにテストする。ＦＥＰ層によって封入されたコア層を含む多層フィルムを形成する。サンプルは、１００％ ＥＰＤＭ Ｎｏｒｄｅｌ４７２５, Ｎｏｒｄｅｌ４７２５と１０％ Ｅｎｇａｇｅ（商標）８５４０ポリオレフィンとを含むブレンド、またはＮｏｒｄｅｔ４７２５と３０％ Ｅｎｇａｇｅ（商標）８５４０ポリオレフィンとを含むブレンドから選択される材料で形成されたコア層を含む。サンプルをＨ＋電球を使用してＵＶ処理し、さらに、未処理のサンプルをテストする。
【００４９】
図１は、温度に対するプローブ高さの図式的な具体的な説明を含む。未処理サンプルは、上昇した温度でのプローブ高さで急激な落ち込みを示す。対照的に、ポリオレフィンを含むＵＶ処理サンプルのそれぞれは、１００％ ＥＰＤＭサンプルのプローブ高さに類似する、温度に対するプローブ高さの変化を示す。したがって、コア層は、ＥＰＤＭと３０％ものポリオレフィンとのブレンドを含むサンプル中で架橋できる。さらに、ＦＥＰの最も外側の層は、層間接着層の使用なしでＥＰＤＭと約３０％以下のポリオレフィンとのブレンドを含む層に接着できる。
【００５０】
上記の開示された主題は、具体的に説明し、そして制限しないものと考えられ、そして付随する請求項は、本発明の範囲内にあるそうした改変、増強、および他の態様を全て網羅することを目的とする。従って、法によって最大限に許容される範囲まで、本発明範囲は、以下の請求項およびそれらの均等物の最も広く許容される解釈によって決定されるべきであり、そして先の詳細な記載によって制限または限定されない。
【図面の簡単な説明】
【００５１】
本開示を、よりよく理解でき、そしてその多数の特徴および利点が添付図面を参照することによって当業者に明らかになる。
【図１】図１は、例示的な多層フィルムの具体的な説明を含む。
【図２】図２は、ポリオレフィンとジエンエラストマーとのブレンドの熱的性能を表すデータの図式の具体的な説明を含む。
【図１】
2009526667.tif 000006
【図２】
2009526667.tif 000007
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
ジエンエラストマーと約４０ｗｔ％以下のポリオレフィンとのブレンドを含む第１の層と、
第１の層に直接接触し、そして直接結合する第２の層であって、フルオロポリマーを含む第２の層と、
を含んで成る多層フィルム。
【請求項２】
該ブレンドが、約３０ｗｔ％以下の該ポリオレフィンを含む、請求項１の多層フィルム。
【請求項３】
該ブレンドが、約２０ｗｔ％以下の該ポリオレフィンを含む、請求項２の多層フィルム。
【請求項４】
該ポリオレフィンが、少なくとも約３５％の結晶化度を有する、請求項１〜３のいずれか一項に記載の多層フィルム。
【請求項５】
該ポリオレフィンが、約３５％以下の結晶化度を有する、請求項１〜３のいずれか一項に記載の多層フィルム。
【請求項６】
該ポリオレフィンが、エチレン、プロピレン、ブテン、ペンテン、メチルペンテン、およびオクテンからなる群から選択されるモノマーのホモポリマー、コポリマー、およびターポリマーからなる群から選択される、請求項１〜５のいずれか一項に記載の多層フィルム。
【請求項７】
該ポリオレフィンが、高密度ポリエチレンを含む、請求項６の多層フィルム。
【請求項８】
該ポリオレフィンが、エチレンオクテンコポリマーを含む、請求項６の多層フィルム。
【請求項９】
該ジエンエラストマーが、架橋でき、そしてエチレンプロピレンジエンモノマー（ＥＰＤＭ）エラストマーを含む、請求項１〜８のいずれか一項に記載の多層フィルム。
【請求項１０】
該フルオロポリマーが、フッ化エチレンプロピレンコポリマー（ＦＥＰ）を含む、請求項１の多層フィルム。
【請求項１１】
該ブレンドが、単一のｔａｎδピークを示す、請求項１〜１２のいずれか一項に記載の多層フィルム。
【請求項１２】
該多層フィルムが、少なくとも約１３μｍの厚さを有する、請求項１〜１１のいずれか一項に記載の多層フィルム。
【請求項１３】
該フルオロポリマーを含む第３の層をさらに含む、請求項１〜１２のいずれか一項に記載の多層フィルム。
【請求項１４】
多層フィルムの生成方法、該方法は：
ポリマーブレンドを生成させるために、ジエンエラストマーと約４０％以下のポリオレフィンとをブレンドさせること；
該第１の層が該ポリマーブレンドを含み、そして該第２の層がフルオロポリマーを含む、第１の層と第２の層とを含む多層フィルムを共押し出しすること；および
照射が該第１の層中の架橋を促進する照射に、該多層フィルムを曝すこと、
を含んで成る。
【国際調査報告】
2009526667.tif 000008
2009526667.tif 000009